【手続補正書】
【提出日】令和3年6月9日(2021.6.9)
【手続補正１】
【補正対象書類名】明細書
【補正対象項目名】０００７
【補正方法】変更
【補正の内容】
【０００７】
このような保護フィルムとしては、機械的強度が高く、耐熱性に優れるポリエステルフィルムが検討されている。しかしながら、ポリエステルフィルムを用いると、シクロオレフィン系フィルムとの熱特性の違いから、カールが発生する。
【手続補正２】
【補正対象書類名】明細書
【補正対象項目名】００２６
【補正方法】変更
【補正の内容】
【００２６】
＜一実施形態＞
図２において、紙面左右方向は、第１方向であり、紙面左側が第１方向一方側、紙面右側が第１方向他方側である。図２において、紙面奥行方向は、第２方向（第１方向と直交する方向）であり、紙面手前側が第２方向一方側、紙面奥側が第２方向他方側である。図２において、紙面上下方向は、上下方向（厚み方向、第１方向および第２方向と直交する第３方向）であって、紙面上側が、上側（厚み方向一方側、第３方向一方側）、紙面下側が、下側（厚み方向他方側、第３方向他方側）である。具体的には、各図の方向矢印に準拠する。
【手続補正３】
【補正対象書類名】明細書
【補正対象項目名】００３０
【補正方法】変更
【補正の内容】
【００３０】
ポリエステル樹脂は、多価カルボン酸およびポリオールを含有するモノマー成分の重縮合体である。具体的には、ポリエステル樹脂として、例えば、ポリエチレンテレフタレート系樹脂、ポリエチレンナフタレート系樹脂、ポリブチレンナフタレート系樹脂、ポリトリメチレンテレフタレート系樹脂などが挙げられる。これらは、１種単独で用いてもよく、２種以上併用してもよい。
【手続補正４】
【補正対象書類名】明細書
【補正対象項目名】００３２
【補正方法】変更
【補正の内容】
【００３２】
ポリエステル樹脂は、モノマー成分として、主成分となるモノマーに加えて、その他のモノマーをさらに含有していてもよい。
【手続補正５】
【補正対象書類名】明細書
【補正対象項目名】００３６
【補正方法】変更
【補正の内容】
【００３６】
第三成分は、ポリエステルフィルム１に所望の機能を付与するために含有される。具体的には、第三成分として、無機粒子、有機粒子が挙げられる。無機粒子としては、例えば、シリカ粒子、例えば、酸化ジルコニウム、酸化チタン、酸化亜鉛などからなる金属酸化物粒子、例えば、炭酸カルシウムなどの炭酸塩粒子などが挙げられる。有機粒子としては、例えば、架橋アクリル樹脂粒子などが挙げられる。粒子は、単独使用または２種以上併用することができる。
【手続補正６】
【補正対象書類名】明細書
【補正対象項目名】００４４
【補正方法】変更
【補正の内容】
【００４４】
ポリエステルフィルム１のガラス転移点（Ｔｇ）は、例えば、１００℃以下、好ましくは、９０℃以下であり、また、例えば、８０℃以上である。ガラス転移点が上記範囲であれば、基材追従性に優れ、また、カールの発生をより一層抑制することができる。
【手続補正７】
【補正対象書類名】明細書
【補正対象項目名】００７２
【補正方法】変更
【補正の内容】
【００７２】
これにより、未延伸ポリエステルフィルムが延伸され、延伸ポリエステルフィルムが得られる。延伸工程により、ポリエステルフィルムは、薄膜化されるとともに、機械的強度が向上する。また、ポリエステルフィルムが配向され、結晶化される。
【手続補正８】
【補正対象書類名】明細書
【補正対象項目名】００７４
【補正方法】変更
【補正の内容】
【００７４】
非晶化工程時の熱処理時では、例えば、２００〜２３０℃で１〜３０秒間の第１熱処理（短時間高温加熱）と、第１熱処理後、室温まで冷却して、さらに１６０〜２００℃で１分〜８分間の第２熱処理（中温度加熱）とを実施する。
【手続補正９】
【補正対象書類名】明細書
【補正対象項目名】０１１１
【補正方法】変更
【補正の内容】
【０１１１】
架橋剤としては、例えば、エポキシ系架橋剤、イソシアネート系架橋剤、メラミン系樹脂、アジリジン誘導体、金属キレート化合物などが挙げられる。架橋剤は、単独使用または２種以上併用することができる。架橋剤として、好ましくは、イソシアネート系架橋剤が挙げられる。
【手続補正１０】
【補正対象書類名】明細書
【補正対象項目名】０１１９
【補正方法】変更
【補正の内容】
【０１１９】
具体的には、まず、下面に剥離処理が施された剥離基材４を用意する。
【手続補正１１】
【補正対象書類名】明細書
【補正対象項目名】０１３２
【補正方法】変更
【補正の内容】
【０１３２】
そして、保護フィルム２によれば、基材フィルムとしてポリエステルフィルム１を備えているため、シクロオレフィン系フィルムまたはポリカーボネート系フィルムに貼着し加熱した際に、カールの発生を抑制することができる。このため、シクロオレフィン系フィルムまたはポリカーボネート系フィルムを基材フィルムとして用いて透明導電性フィルムを製造する際に、搬送時、加熱時または保存時に生じる傷から透明導電性フィルムを保護することができるとともに、透明導電性フィルム６のカールを抑制することができる。
【手続補正１２】
【補正対象書類名】明細書
【補正対象項目名】０１４５
【補正方法】変更
【補正の内容】
【０１４５】
シクロオレフィンモノマーとしては、例えば、ノルボルネン、メチルノルボルネン、ジメチルノルボルネン、エチリデンノルボルネン、ブチルノルボルネン、ジシクロペンタジエン、ジヒドロジシクロペンタジエン、テトラシクロドデセン、トリシクロペンタジエンなどの多環式オレフィン、例えば、シクロブテン、シクロペンテン、シクロオクタジエン、シクロオクタトリエンなどの単環式オレフィンなどが挙げられる。これらシクロオレフィンは、単独使用または２種以上併用することができる。
【手続補正１３】
【補正対象書類名】明細書
【補正対象項目名】０１７３
【補正方法】変更
【補正の内容】
【０１７３】
＜変形例＞
上記実施形態では、保護フィルム２を用いる対象フィルムが、透明導電性フィルム６であるが、例えば、対象フィルムは、透明導電性フィルム６に限定されず、ガスバリア性フィルムなどとすることもできる。
【手続補正１４】
【補正対象書類名】明細書
【補正対象項目名】０１９３
【補正方法】変更
【補正の内容】
【０１９３】
＜保護フィルム＞
アクリル酸２−エチルヘキシルおよびアクリル酸２−ヒドロキシエチルを１００：４（質量比）の割合にて、溶液重合にて、重量平均分子量６０万のアクリル系ポリマーを得た。このアクリル系ポリマー１００質量部に、イソシアネート系架橋剤（日本ポリウレタン社製、「コロネートＬ」）３質量部を粘着剤組成物とした。この粘着剤組成物を、剥離基材（表面が剥離処理されたポリエステルフィルム、「ダイヤホイルＭＲＦ３８」、三菱樹脂社製）の表面に塗布して、１４０℃５分間乾燥させた。これにより、厚み１０μｍの粘着剤層を離型基材の表面に配置して、転写フィルムを得た。
【手続補正１５】
【補正対象書類名】明細書
【補正対象項目名】０１９９
【補正方法】変更
【補正の内容】
【０１９９】
次いで、試験片をオーブン内の水平台に載置し、１３０℃で９０分間加熱した後、室温（２５℃）で１時間放冷した。その後、傷のＭＤ方向間の距離、およびＴＤ方向間の距離を、ＣＮＣ三次元測定機によって測定した。これにより、ＭＤ方向およびＴＤ方向のそれぞれにおいて、加熱後の長さを得た。次いで、下記の式により、ＭＤ方向およびＴＤ方向のそれぞれにおいて、熱収縮率を算出した。
【手続補正１６】
【補正対象書類名】明細書
【補正対象項目名】０２１２
【補正方法】変更
【補正の内容】
【０２１２】
（参考例の保護フィルム）
各実施例のポリエステルフィルムの上面に、粘着剤組成物を塗布し、１５０℃、５分間乾燥させた。これにより、厚み１０μｍの粘着剤層をポリエステルフィルムに直接配置して、参考例の保護フィルムを製造した。参考例の保護フィルムにおいて、上記カール試験を実施したところ、−７０ｍｍ以下であった。これは、粘着剤組成物の乾燥時の熱によって、ポリエステルフィルムの熱収縮率が変化したためと考えられる。